Сырьевая смесь для изготовления бетона
RAW MIXTURE FOR CONCRETE MANUFACTURE

Сырьевая смесь для изготовления бетона
Изобретение относится к производству бетонов, изделия из которых могут быть использованы, преимущественно, внутри складских помещений.
Известна сырьевая смесь для изготовления бетона, содержащая портландцемент, заполнитель, водоудерживающую добавку [1].
Задача изобретения состоит в получении бетона, способного снижать влажность внутри помещений.
Технический результат достигается тем, что сырьевая смесь для изготовления бетона, содержащая портландцемент, заполнитель, водоудерживающую добавку, воду, в качестве заполнителя включает песок из палыгорскита, а в качестве водоудерживающей добавки - замоченный в воде до набухания полиакрилат натрия, измельченный до образования гелевидной массы, при следующем соотношении компонентов, мас.ч: портландцемент 24-26; песок из палыгорскита 24-26; указанный полиакрилат натрия 0,1-1,0; вода 26-36.
Составы сырьевой смеси приведены в таблице.
Компоненты дозируют в требуемых количествах. Полиакрилат натрия замачивают в воде до набухания и измельчают до образования гелевидной массы. Все компоненты быстро (1-3 мин) смешивают строго в следующей последовательности: портландцемент, вода, подготовленный полиакрилат натрия, затем песок из палыгорскита. Готовую смесь укладывают в предварительно смазанные маслом формы, уплотняют и выдерживают в формах до затвердевания.
Полученные бетонные изделия (блоки, плиты) способны впитывать излишнюю влагу из окружающей воздушной среды, снижать влажность в помещениях.
Источники информации
1. WO 2005/105702 А1, 2005.